(57)【特許請求の範囲】
【請求項１】
ベントナイトの水分散液にＮ−メチル−２−ピロリドンと飽和脂肪酸との反応物と、ベンゾトリアゾールと不飽和脂肪酸との反応物と、アルカノールアミンとを溶解したものを主成分とすることを特徴とする切削液。
【請求項２】
前記飽和脂肪酸はステアリン酸であり、前記不飽和脂肪酸はオレイン酸であることを特徴とする請求項１に記載の切削液。
【請求項３】
前記主成分と、砥粒の沈降防止剤、保水性向上剤、洗浄性向上剤、摩擦係数低下剤、防錆力補助剤および消泡剤からなる群より任意に選ばれた一種または複数種の補助剤とからなることを特徴とする請求項１または２に記載の切削液。
【請求項４】
請求項２に記載の切削液を製造するに際し、Ｎ−メチル−２−ピロリドンとステアリン酸を加温下で反応させて得た原料液（１）と、水にエチレンジアミンテトラ酢酸Ｎａ塩およびベンゾトリアゾールを溶解した後、オレイン酸を添加し、該水溶液中のベンゾトリアゾールとオレイン酸を加温下で反応させて得た原料液（２）とを用意し、ベントナイトの水分散液にアルカノールアミンを溶解し、該溶液に前記原料液（２）を溶解した後、該溶液にグリコールエーテルと前記原料液（１）とを溶解し、更にホウ酸およびエチレングリコールを添加して前記原料液（２）中に残留するベンゾトリアゾールと反応させることを特徴とする切削液の製造方法。
【請求項５】
請求項１，２または３に記載の切削液に砥粒を分散させた分散液を切削剤（スラリー）として用い、ワイヤソーまたはバンドソーによりインゴットをスライスすることを特徴とするインゴットの切断方法。
【発明の詳細な説明】
【０００１】
【産業上の利用分野】
本発明は、シリコン単結晶や多結晶、その他化合物半導体やセラミック等のインゴットの切断用に有効な切削液（水溶性切削液）、その製造方法およびこの切削液を用いるインゴットの切断方法に関する。
【０００２】
【従来の技術】
従来、シリコン単結晶等のインゴット切断用の切削液としては、主に、鉱物油を主成分とする非水溶性切削油が用いられており、この切削油にＳｉＣ等の砥粒を混合・分散させた切削剤（スラリー）をインゴットの切断部に供給することにより、インゴットのスライスが行われている。そして、このスライス品は、洗浄工程を経て次工程に供される。また、インゴットの切断に用いられた後のスラリーは、廃棄物として処理されている。
【０００３】
前記スライス品の洗浄は、これに付着する切削油等を除去するものであり、従来、洗浄液として有機溶剤系のもの（例えばトリクロロエタン、塩化メチレン等）が用いられてきた。この有機溶剤系の洗浄液によれば、洗浄作業が簡単になる利点がある。
【０００４】
また、上記インゴット切断用の加工具としては外周刃、内周刃、バンドソーまたはワイヤソーが用いられている。この場合、直径３インチ以上の比較的大径のインゴットの切断には、ワイヤソーやバンドソーが多用されるようになっている。その理由は、他の加工具に比べて、より均一な厚さでインゴットをスライスすることができ、切断屑の発生量が少なくてすむだけでなく、一度に多数枚のウエーハを切断できるからである。
【０００５】
【発明が解決しようとする課題】
しかし、鉱物油を主成分とする切削油は、引火性のある危険物であり、上記有機溶剤系の洗浄液は、発ガンや大気汚染（オゾン層の破壊）の主原因になるため最近、使用が禁止されている。また、前記スラリーは切断に供された後、廃棄物として焼却処理されるのが一般的であり、この焼却も大気汚染の一原因になっている。このため、その代替品の開発が待たれていた。
【０００６】
さらに、インゴット切断の場合においては、切断速度の増大とともに得られたスライス品に「反り」が発生（スライス品の中央部が凸状になる）しやすくなり、ワイヤーソーの場合では直径６インチのシリコン単結晶インゴットを切断速度１ｍｍ／ｍｉｎ以上で切断すると、反りが１０μｍを超えることがあり、このような大きな反りは、シリコンウエーハ等を製造加工する時の障害になると共に、結果として、その歩留りが低下する原因にもなっている。
【０００７】
本発明は、切削液を水溶性とすることにより、上記従来の問題点を解決したものである。
すなわち、本発明の目的は、従来の非水溶性切削油を用いる場合における引火の危険性や、被切削材の洗浄工程における有機溶剤の使用に伴う大気汚染等の諸問題を解決するとともに、大径のシリコン単結晶インゴット等を切断するときのスライス品の反りを低下させることにある。
【０００８】
【課題を解決するための手段】
請求項１に記載の切削液は、ベントナイトの水分散液にＮ−メチル−２−ピロリドンと飽和脂肪酸との反応物と、ベンゾトリアゾールと不飽和脂肪酸との反応物と、アルカノールアミンとを溶解したものを主成分とすることを特徴とする。
【０００９】
請求項２に記載の切削液は、請求項１において前記飽和脂肪酸はステアリン酸であり、前記不飽和脂肪酸はオレイン酸であることを特徴とする。
【００１０】
請求項３に記載の切削液は、請求項１または２において、前記主成分と、砥粒の沈降防止剤、保水性向上剤、洗浄性向上剤、摩擦係数低下剤、防錆力補助剤および消泡剤からなる群より任意に選ばれた一種または複数種の補助剤とからなることを特徴とする。
【００１１】
請求項４に記載の切削液の製造方法は、請求項２に記載の切削液を製造するに際し、Ｎ−メチル−２−ピロリドンとステアリン酸を加温下で反応させて得た原料液（１）と、水にエチレンジアミンテトラ酢酸Ｎａ塩およびベンゾトリアゾールを溶解した後、オレイン酸を添加し、該水溶液中のベンゾトリアゾールとオレイン酸を加温下で反応させて得た原料液（２）とを用意し、ベントナイトの水分散液にアルカノールアミンを溶解し、該溶液に前記原料液（２）を溶解した後、該溶液にグリコールエーテルと前記原料液（１）とを溶解し、更にホウ酸およびエチレングリコールを添加して前記原料液（２）中に残留するベンゾトリアゾールと反応させることを特徴とする。
【００１２】
請求項５に記載のインゴットの切断方法は、請求項１，２または３に記載の切削液に砥粒を分散させた分散液を切削剤（スラリー）として用い、ワイヤソーまたはバンドソーによりシリコン単結晶等のインゴットをスライスすることを特徴とする。
【００１３】
本発明に係る切削液は、下記の主原料と各種補助剤との組合せにより構成される。
（Ａ）精製水：
切削液をイオン化するためのイオン化溶媒として作用する。
（Ｂ）ベントナイト：
架橋型の分散剤であり、砥粒の沈降防止剤として作用する。
（Ｃ）アルカノールアミン：
この切削液の増粘・防錆剤として作用、トリエタノールアミンが用いられる。
（Ｄ）グリコールエーテル：
この切削液の洗浄性向上剤として作用、トリプロピレングリコールモノメチルエーテルが用いられる。
（Ｅ）飽和脂肪酸：
砥粒の分散性向上剤として作用する。通常、純度９５％以上のステアリン酸が用いられる。
（Ｆ）不飽和脂肪酸：
この切削液の摩擦係数低下剤（潤滑性向上剤）として作用する。通常、純度９０％以上のオレイン酸が用いられる。
（Ｇ）Ｎ−メチル−２−ピロリドン：
飽和脂肪酸の溶解を促進するための溶媒として作用する。
（Ｈ）ホウ酸：
この切削液の防錆力補助剤として作用する。
（Ｉ）エチレンジアミンテトラ酢酸Ｎａ塩：
金属イオン吸着剤（キレート剤）として作用する。２Ｎａ〜４Ｎａ塩が使用される。
（Ｊ）ベンゾトリアゾール（トリルトリアゾール）：
この切削液の防錆力補助剤として作用する。
（Ｋ）エチレングリコール：
この切削液の保水性向上剤としての外、潤滑性補助剤として作用する。
（Ｌ）消泡剤：
シリコーン樹脂系のものを使用した。
【００１４】
本発明の切削液は、例えば以下の手順で製造される。
原料液（１）の調製（脂肪酸ピロリドンステアレートの合成）：Ｎ−メチル−２−ピロリドンに飽和脂肪酸（ステアリン酸）を添加し、温度４０℃〜５０℃に加温し、かつ攪拌することにより、これらを反応させる。
原料液（２）の調製：精製水にエチレンジアミンテトラ酢酸Ｎａ塩を、次いでベンゾトリアゾール（トリルトリアゾール）を溶解し、該水溶液に温度４０℃〜５０℃に加温した不飽和脂肪酸（オレイン酸）を添加して、ベンゾトリアゾールと不飽和脂肪酸を反応させて原料液（２）とする。
切削液（１）の調製：精製水にベントナイトを添加して攪拌・分散させ、アルカノールアミン（トリエタノールアミン）を常温で溶解し、この溶液に前記原料液（２）を添加・溶解する。この溶液にグリコールエーテル（トリプロピレングリコールモノメチルエーテル）を添加後、前記原料液（１）を添加・溶解する。更に、この溶液にホウ酸を添加して前記原料液（２）中に残留するベンゾトリアゾールと反応させる。これにより、切削液（１）の主成分液が得られる。この主成分液に砥粒の沈降防止剤、エチレングリコールのような保水性向上剤、洗浄性向上剤、摩擦係数低下剤、防錆力補助剤および消泡剤のうちから任意に一種又は複数種を選んで添加・混合し完成品とする。尚、ホウ酸は原料（２）に、予め添加しておいてもよい。
【００１５】
従来、水溶性切削液自体は公知であるが、従来のものでは表面張力が高くて浸透性に劣るうえ、摩擦係数が高くて潤滑性が十分でない。また、防錆力も不足しているだけでなく、液分が蒸発しやすいという欠点があった。
これに対し、本発明の水溶性切削液は、上記従来のものの欠点を解消し、化学的酸素要求量（ＣＯＤ）を低下させるとともに、防錆力低下および粘度低下をアルカノールアミンで補い、更に架橋型の分散剤としてベントナイトを使用することで切削時に混入される砥粒の沈降防止効果を促進した点に特徴がある。
【００１６】
本発明の切削液は、これに砥粒を混合・分散させて用いられ、シリコン単結晶または多結晶からなるインゴットの切断用に特に有効であるが、化合物半導体あるいはセラミック等々の切断にも広く使用することができる。
また、この切削液が用いられる切断装置の典型例としては、ワイヤソーやバンドソー、これらを多重化したマルチワイヤソーやマルチバンドソーが含まれる。更には外周刃や内周刃の切断装置にも転用が可能である。
【００１７】
実際に製造され、使用に供される本発明の切削液（１）の標準的な原料成分およびその組成は、［表１］に示すとおりであり、該切削液（１）の構成成分および組成は［表２］のとおりである。
【００１８】
【表１】
0003572104.tif 000002
【００１９】
【表２】
0003572104.tif 000003
【００２０】
実際に製造され、使用に供される本発明の別の切削液（２）の標準的な原料成分およびその組成は、［表３］に示すとおりであり、該切削液（２）の構成成分および組成は［表４］のとおりである。
【００２１】
【表３】
0003572104.tif 000004
【００２２】
【表４】
0003572104.tif 000005
【００２３】
【実施例】
つぎに、本発明の実施例と、従来の切削液による比較例について説明する。
実施例１，２および比較例１
実施例１の切削液（１）の構成成分と組成、および実施例２の切削液（２）の構成成分と組成は、それぞれ［表５］に示すとおりであり、組成はいずれも重量％である。
【００２４】
【表５】
0003572104.tif 000006
【００２５】
本発明の上記水溶性切削液（１）（２）と、従来例の非水溶性切削油の物性を示すと、［表６］のとおりである。
【００２６】
【表６】
0003572104.tif 000007
【００２７】
上記切削液（１）（２）および、従来の切削油と砥粒（ＳｉＣ砥粒であり、ＧＣ♯６００、平均砥粒径１９〜２０μｍ）を１．０〜１．５リットル：１．５ｋｇの割合で混合・分散させたスラリーを用い、線径が０．１８ｍｍのマルチワイヤソーの張力を３．０ｋｇｆとし、シリコン単結晶のインゴットを切断速度１ｍｍ／ｍｉｎで、肉厚０．７５ｍｍのスライス品に切断した。
【００２８】
その結果、実施例１，２の切削液（１）（２）を用いた場合、直径８インチのインゴットでは、スライス品の反り（凸状に変形した中央部と、外周部との高さの差の最大値）は１００枚の全てが２０μｍ以下となった。
これに対し、比較例１の従来の切削油を用いた場合、直径８インチのインゴットでは、スライス品の反りは１００枚中、９７枚が２０μｍ以下となった。
このように、本発明の水溶性切削液によれば、従来の非水溶性切削油と同等の切断結果を得ることができ、分散性が向上した分、スラリーの寿命が向上した。
【００２９】
【発明の効果】
以上の説明で明らかなように、本発明の切削液によれば、大径のシリコン単結晶等のインゴットを、従来の切削油の場合と同等に高速で、かつスライス品に大きな反りを発生させることなく切断することができる効果がある。
また、本発明の切削液は水溶性であるから、引火性による火災の危険性はなく、得られたスライス品に付着する切削液の洗浄を水洗により行うことができて好都合である。また、洗浄排水の処理では、既設の排水設備を利用することが可能であり、切断に供したスラリーの処理も同様に行うことができるため、従来の有機溶媒系の洗浄液を用いる場合と異なり大気汚染を引き起こす心配もなくなるなどの効果がある。